(57)【要約】      （修正有）【課題】  写真品質のインクジェット印刷に使用することができる、ニュートラルブラックインク及びグレーインクを提供する。【解決手段】インクビヒクル、カーボンブラック（Ｋｉ）、シアン顔料（Ｃｉ）、及びバイオレット顔料又はマゼンタ顔料（Ｖ/Ｍｉ）を含み、ａＫｉスペクトル＋ｂＣｉスペクトル＋ｃＶ/Ｍｉスペクトル＝ニュートラルｉスペクトルであり、ａ＋ｂ＋ｃ＝１００％であり、いずれのスペクトルも３５０〜７５０ｎｍの波長で表れ、水平軸に波長を、垂直軸に吸光度を示すグラフにおいて、ニュートラルｉスペクトルが水平な線に近似する、ニュートラルブラックインク。  【選択図】なし【特許請求の範囲】
【請求項１】
インクジェット印刷用のニュートラルブラックインクであって、
インクビヒクル、カーボンブラック（Ｋｉ）、シアン顔料（Ｃｉ）、及びバイオレット顔料又はマゼンタ顔料のどちらか（Ｖ／Ｍｉ）を含んで成り、
ａＫｉスペクトル＋ｂＣｉスペクトル＋ｃＶ／Ｍｉスペクトル＝ニュートラルｉ吸光スペクトルであり、ここで、ａ、ｂ及びｃは、ニュートラルｉのＫｉ、Ｃｉ及びＶ／Ｍｉの重量パーセントであり且つａ＋ｂ＋ｃ＝１００％であり、
Ｋｉ、Ｃｉ、Ｖ／Ｍｉ、及びニュートラルｉの全吸光スペクトルが３５０ｎｍ〜７５０ｎｍの波長で表れ、
水平軸に波長を、垂直軸に吸光度を示すグラフにおいて、ニュートラルｉスペクトルが水平な線に近似する、ニュートラルブラックインク。
【請求項２】
インクジェット印刷用のニュートラルブラックインクであって、
インクビヒクル、カーボンブラック、シアン顔料及びバイオレット顔料を含んで成り、ブラックインク用の前記カーボンブラック：シアン顔料：バイオレット顔料の吸光度比が０．１８：０．０５：０．０８であり、ここで、この各値は、１／５０００（１／５Ｋ）希釈時に、シアン及びバイオレットに関しては波長４００ｎｍ−７００ｎｍ間のピーク最大値によって、カーボンブラックに関しては５００ｎｍにて測定されており、各比の値が＋／−２５％の範囲にあり、
且つ前記カーボンブラック、シアン顔料及びバイオレット顔料が、前記カーボンブラック、シアン顔料及びバイオレット顔料を水溶液中に分散させ得る１つ又は複数のポリマーと結合している、ニュートラルブラックインク。
【請求項３】
前記１つ又は複数のポリマーが、アクリレートを含む、請求項２に記載のニュートラルブラックインク。
【請求項４】
前記ニュートラルブラックインクがニュートラルミディアムグレーインクと一緒に印刷され、前記ニュートラルミディアムグレーインクが、インクビヒクル、カーボンブラック、シアン顔料及びマゼンタ顔料を含んで成り、前記ニュートラルミディアムグレーインク用の前記カーボンブラック：シアン顔料：バイオレット顔料の吸光度比が０．０４：０．０１：０．０２であり、ここで、この各値は、１／５Ｋ希釈時に、シアン及びバイオレットに関しては波長４００ｎｍ−７００ｎｍ間のピーク最大値によって、カーボンブラックに関しては５００ｎｍにて測定されており、各比の値が＋／−２５％の範囲にある、請求項２に記載のニュートラルブラックインク。
【請求項５】
前記ニュートラルブラックインクがニュートラルダークグレーインク及びニュートラルライトグレーインクと一緒に印刷され、
前記ニュートラルダークグレーインクが、インクビヒクル、カーボンブラック、シアン顔料及びバイオレット顔料を含んで成り、前記ニュートラルダークグレーインク用の前記カーボンブラック：シアン顔料：バイオレット顔料の吸光度比が０．０６：０．０２：０．０３であり、ここで、この各値は、１／５Ｋ希釈時に、シアン及びバイオレットに関しては波長４００ｎｍ−７００ｎｍ間のピーク最大値によって、カーボンブラックに関しては５００ｎｍにて測定されており、各比の値が＋／−２５％の範囲にあり、
且つ前記ニュートラルライトグレーインクが、インクビヒクル、カーボンブラック、シアン顔料及びバイオレット顔料を含んで成り、前記ニュートラルライトグレーインク用の前記カーボンブラック：シアン顔料：バイオレット顔料の吸光度比が０．０２：０．０１：０．０１であり、ここで、この各値は、１／５Ｋ希釈時に、シアン及びバイオレットに関しては波長４００ｎｍ−７００ｎｍ間のピーク最大値によって、カーボンブラックに関しては５００ｎｍにて測定されており、各比の値が＋／−２５％の範囲にある、請求項２に記載のニュートラルブラックインク。
【請求項６】
前記ニュートラルブラックインクにおいて、前記カーボンブラックが１．５６８〜２．６１３ｗｔ％であり、
前記シアン顔料が０．３１７〜０．５２９ｗｔ％であり且つＰＢ１５：４シアン顔料を含み、
前記バイオレット顔料が０．４３８〜０．７３１ｗｔ％であり且つバイオレット顔料を含む、請求項２に記載のニュートラルブラックインク。
【請求項７】
前記ニュートラルミディアムグレーインク中の前記カーボンブラックが０．３１４〜０．５２３ｗｔ％のカーボンブラックであり、
前記ニュートラルミディアムグレーインク中の前記シアン顔料が０．０６８〜０．１１３ｗｔ％であり且つＰＢ１５：４を含み、
前記ニュートラルミディアムグレーインク中の前記バイオレット顔料が０．１０１〜０．１６９ｗｔ％であり且つＰＶ２３バイオレット顔料を含む、請求項４に記載のニュートラルブラックインク。
【請求項８】
前記ニュートラルダークグレーインク中の前記カーボンブラックが０．５１７〜０．８６２ｗｔ％のカーボンブラックであり、
前記ニュートラルダークグレーインク中の前記シアン顔料が０．１０５〜０．１７４ｗｔ％であり且つＰＢ１５：４を含み、
前記ニュートラルダークグレーインク中の前記バイオレット顔料が０．１４５〜０．２４１ｗｔ％であり且つバイオレット顔料を含み、
前記ニュートラルライトグレーインク中の前記カーボンブラックが０．１７２〜０．２８７ｗｔ％のカーボンブラックであり、
前記ニュートラルライトグレーインク中の前記シアン顔料が０．０３５〜０．０５８ｗｔ％であり且つシアン顔料を含み、
前記ニュートラルライトグレーインク中の前記バイオレット顔料が０．０４８〜０．０８０ｗｔ％であり且つＰＶ２３バイオレット顔料を含む、請求項５に記載のニュートラルブラックインク。
【請求項９】
インクジェット印刷用のインクセットであって、
ニュートラルブラックインクと、
ニュートラルミディアムグレーインク、ニュートラルダークグレーインク、ニュートラルライトグレーインク、シアンインク、マゼンタインク、イエローインク、ライトシアンインク、ライトマゼンタインク、レッドインク、グリーンインク、ブルーインク、バイオレットインク及びオレンジインクから成る群から選択される少なくとも１つのインクと、
からなるインクセットを含み、
前記ニュートラルブラックインクが、カーボンブラック（Ｋｉ）、シアン顔料（Ｃｉ）及びバイオレット顔料又はマゼンタ顔料のどちらか（Ｖ／Ｍｉ）を含んで成り、
ａＫｉスペクトル＋ｂＣｉスペクトル＋ｃＶ／Ｍｉスペクトル＝ニュートラルｉ吸光スペクトルであり、ここで、ａ、ｂ及びｃは、Ｋｉ、Ｃｉ、Ｖ／Ｍｉ、及びニュートラルｉの重量パーセントであり且つａ＋ｂ＋ｃ＝１００％であり、
Ｋｉ、Ｃｉ、Ｖ／Ｍｉ、及びニュートラルｉの全吸光スペクトルが、３５０ｎｍ〜７５０ｎｍの波長で現れ、
水平軸に波長を、垂直軸に吸光度を示すグラフにおいて、ニュートラルｉスペクトルが水平な線に近似する、インクジェット印刷用インクセット。
【請求項１０】
インクジェット印刷用のインクセットであって、
ニュートラルブラックインクと、
ニュートラルミディアムグレーインク、ニュートラルダークグレーインク、ニュートラルライトグレーインク、シアンインク、マゼンタインク、イエローインク、ライトシアンインク、ライトマゼンタインク、レッドインク、グリーンインク、ブルーインク、バイオレットインク及びオレンジインクから成る群から選択される少なくとも１つのインクと、
からなるインクセットを含み、
前記ニュートラルブラックインク用のカーボンブラック：シアン顔料：バイオレット顔料の吸光度比が０．１８：０．０５：０．０８であり、ここで、この各値は、１／５Ｋ希釈時に、シアン及びバイオレットに関しては波長４００ｎｍ−７００ｎｍ間のピーク最大値によって、カーボンブラックに関しては５００ｎｍにて測定されており、各比の値が＋／−２５％の範囲にあり、
且つ前記カーボンブラック、シアン顔料及びバイオレット顔料が、前記カーボンブラック、シアン顔料及びバイオレット顔料を水溶液中に分散させ得る１つ又は複数のポリマーと結合している、インクジェット印刷用インクセット。
【請求項１１】
前記インクセットがニュートラルミディアムグレーインクを含み、前記ニュートラルミディアムグレーインク用のカーボンブラック：シアン顔料：バイオレット顔料の吸光度比が０．０４：０．０１：０．０２であり、ここで、この各値は、１／５Ｋ希釈時に、シアン及びバイオレットに関しては波長４００ｎｍ−７００ｎｍ間のピーク最大値によって、カーボンブラックに関しては５００ｎｍにて測定されており、各比の値が＋／−２５％の範囲にある、請求項１０に記載のインクセット。
【請求項１２】
前記インクセットが前記ニュートラルダークグレーインク及び前記ニュートラルライトグレーインクを含み、
前記ニュートラルダークグレーインク用のカーボンブラック：シアン顔料：バイオレット顔料の吸光度比が０．０６：０．０２：０．０３であり、ここで、この各値は、１／５Ｋ希釈時に、シアン及びバイオレットに関しては波長４００ｎｍ−７００ｎｍ間のピーク最大値によって、カーボンブラックに関しては５００ｎｍにて測定されており、各比の値が＋／−２５％の範囲にあり、
且つ前記ニュートラルライトグレーインク用のカーボンブラック：シアン顔料：バイオレット顔料の吸光度比が０．０２：０．０１：０．０１であり、ここで、この各値は、１／５Ｋ希釈時に、シアン及びバイオレットに関しては波長４００ｎｍ−７００ｎｍ間のピーク最大値によって、カーボンブラックに関しては５００ｎｍにて測定されており、各比の値が＋／−２５％の範囲にある、請求項１０に記載のインクセット。
【請求項１３】
前記インクセットが、ニュートラルブラックインク、ニュートラルダークグレーインク、及びニュートラルライトグレーインクを含んで成る３−インクインクセットである、請求項１０に記載のインクセット。
【請求項１４】
前記インクセットが、ニュートラルブラックインク、ニュートラルライトグレーインクと併用するためのニュートラルグレーインク、ニュートラルライトグレーインク、シアンインク、マゼンタインク、及びイエローインクを含んで成る６−インクインクセットである、請求項１０に記載のインクセット。
【請求項１５】
前記インクセットが、ニュートラルブラックインク、ニュートラルライトグレーインクと併用するためのニュートラルグレーインク、ニュートラルライトグレーインク、シアンインク、マゼンタインク、イエローインク、ライトシアンインク及びライトマゼンタインクを含んで成る８−インクインクセットである、請求項１０に記載のインクセット。
【請求項１６】
前記インクセットが、ニュートラルブラックインク、ニュートラルミディアムグレーインク、シアンインク、マゼンタインク、イエローインク、ライトシアンインク、ライトマゼンタインク、レッドインク、グリーンインク、ブルーインク、バイオレットインク及びオレンジインクを含んで成る１２−インクインクセットである、請求項１０に記載のインクセット。
【請求項１７】
前記ニュートラルブラックインクにおいて、前記カーボンブラックが１．５６８〜２．６１３ｗｔ％であり、
前記シアン顔料が０．３１７〜０．５２９ｗｔ％であり且つＰＢ１５：４シアン顔料を含み、
前記バイオレット顔料が０．４３８〜０．７３１ｗｔ％であり且つＰＶ２３バイオレット顔料を含む、請求項１０に記載のインクセット。
【請求項１８】
前記ニュートラルミディアムグレーインク中の前記カーボンブラックが０．３１４〜０．５２３ｗｔ％のカーボンブラックであり、
前記シアン顔料が０．０６８〜０．１１３ｗｔ％であり且つＰＢ１５：４シアン顔料を含み、
前記バイオレット顔料が０．１０１〜０．１６９ｗｔ％であり且つＰＶ２３バイオレット顔料を含む、請求項１１に記載のインクセット。
【請求項１９】
前記ニュートラルダークグレーインク中の前記カーボンブラックが０．５１７〜０．８６２ｗｔ％のカーボンブラックであり、
前記ニュートラルダークグレーインク中の前記シアン顔料が０．１０５〜０．１７４ｗｔ％であり且つＰＢ１５：４シアン顔料を含み、
前記ニュートラルダークグレーインク中の前記バイオレット顔料が０．１４５〜０．２４１ｗｔ％であり且つＰＶ２３バイオレット顔料を含み、
前記ニュートラルライトグレーインク中の前記カーボンブラックが０．１７２〜０．２８７ｗｔ％のカーボンブラックであり、
前記ニュートラルライトグレーインク中の前記シアン顔料が０．０３５〜０．０５８ｗｔ％であり且つＰＢ１５：４シアン顔料を含み、
前記ニュートラルライトグレーインク中の前記バイオレット顔料が０．０４８〜０．０８０ｗｔ％であり且つＰＶ２３バイオレット顔料を含む、請求項１２に記載のインクセット。
【請求項２０】
インクジェット印刷時に褐色化及びメタメリズムの低減したグレー、ブラック及びニュートラル領域を印刷する方法であって、
ニュートラルブラックインクと、
ニュートラルミディアムグレーインク、ニュートラルダークグレーインク、ニュートラルライトグレーインク、シアンインク、マゼンタインク、イエローインク、ライトシアンインク、ライトマゼンタインク、レッドインク、グリーンインク、ブルーインク、バイオレットインク及びオレンジインクから成る群から選択される少なくとも１つのインクと、
からなるインクセットを用いて媒体上に印刷するステップを包含し、
前記ニュートラルブラックインクが、カーボンブラック（Ｋｉ）、シアン顔料（Ｃｉ）及びバイオレット顔料又はマゼンタ顔料のどちらか（Ｖ／Ｍｉ）を含んで成り、
ａＫｉスペクトル＋ｂＣｉスペクトル＋ｃＶ／Ｍｉスペクトル＝ニュートラルｉ吸光スペクトルであり、ここで、ａ、ｂ及びｃは、ニュートラルｉ中のＫｉ、Ｃｉ、Ｖ／Ｍｉの重量パーセントであり且つａ＋ｂ＋ｃ＝１００％であり、
Ｋｉ、Ｃｉ、Ｖ／Ｍｉ、及びニュートラルｉの全吸光スペクトルが、３５０ｎｍ〜７５０ｎｍの波長にて現れ、
水平軸に波長を、垂直軸に吸光度を示すグラフにおいて、ニュートラルｉスペクトルが水平な線に近似する、方法。
【請求項２１】
インクジェット印刷時に褐色化及びメタメリズムの低減したグレー、ブラック及びニュートラル領域を印刷する方法であって、
ニュートラルブラックインクと、
ニュートラルミディアムグレーインク、ニュートラルダークグレーインク、ニュートラルライトグレーインク、シアンインク、マゼンタインク、イエローインク、ライトシアンインク、ライトマゼンタインク、レッドインク、グリーンインク、ブルーインク、バイオレットインク及びオレンジインクから成る群から選択される少なくとも１つのインクと、  から成るインクセットを用いて媒体上に印刷するステップを包含し、
前記ニュートラルブラックインク用のカーボンブラック：シアン顔料：バイオレット顔料の吸光度比が０．１８：０．０５：０．０８であり、ここで、この各値は、１／５Ｋ希釈時に、シアン及びバイオレットに関しては波長４００ｎｍ−７００ｎｍ間のピーク最大値によって、カーボンブラックに関しては５００ｎｍにて測定されており、各比の値が＋／−２５％の範囲にあり、
且つ前記カーボンブラック、シアン顔料及びバイオレット顔料が、前記カーボンブラック、シアン顔料及びバイオレット顔料を水溶液中に分散させ得る１つ又は複数のポリマーと結合している、方法。
【請求項２２】
前記インクセットが前記ニュートラルミディアムグレーインクを含み、前記ニュートラルミディアムグレーインク用のカーボンブラック：シアン顔料：バイオレット顔料の吸光度比が０．０４：０．０１：０．０２であり、ここで、この各値は、１／５Ｋ希釈時に、シアン及びバイオレットに関しては波長４００ｎｍ−７００ｎｍ間のピーク最大値によって、カーボンブラックに関しては５００ｎｍにて測定されており、各比の値が＋／−２５％の範囲にある、請求項２１に記載の方法。
【請求項２３】
前記インクセットが前記ニュートラルダークグレーインク及び前記ニュートラルライトグレーインクを含み、前記ニュートラルダークグレーインク用のカーボンブラック：シアン顔料：バイオレット顔料の吸光度比が０．０６：０．０２：０．０３であり、ここで、この各値は、１／５Ｋ希釈時に、シアン及びバイオレットに関しては波長４００ｎｍ−７００ｎｍ間のピーク最大値によって、カーボンブラックに関しては５００ｎｍにて測定されており、各比の値が＋／−２５％の範囲にあり、
且つ前記ニュートラルライトグレーインク用のカーボンブラック：シアン顔料：バイオレット顔料の吸光度比が０．０２：０．０１：０．０１であり、ここで、この各値は、１／５Ｋ希釈時に、シアン及びバイオレットに関しては波長４００ｎｍ−７００ｎｍ間のピーク最大値によって、カーボンブラックに関しては５００ｎｍにて測定されており、各比の値が＋／−２５％の範囲にある、請求項２１に記載の方法。
【請求項２４】
前記インクセットが、ニュートラルブラックインク、ニュートラルダークグレーインク、及びニュートラルライトグレーインクを含んで成る３−インクインクセットである、請求項２１に記載の方法。
【請求項２５】
前記インクセットが、ニュートラルブラックインク、ニュートラルダークグレーインク、ニュートラルライトグレーインク、シアンインク、マゼンタインク、及びイエローインクを含んで成る６−インクインクセットである、請求項２１に記載の方法。
【請求項２６】
前記インクセットが、ニュートラルブラックインク、ニュートラルダークグレーインクと、ニュートラルライトグレーインク、シアンインク、マゼンタインク、イエローインク、ライトシアンインク及びライトマゼンタインクを含んで成る８−インクインクセットである、請求項２１に記載の方法。
【請求項２７】
前記インクセットが、ニュートラルブラックインク、ニュートラル中間グレーインク、シアンインク、マゼンタインク、イエローインク、ライトシアンインク、ライトマゼンタインク、レッドインク、グリーンインク、ブルーインク、バイオレットインク、及びオレンジインクを含んで成る１２−インクインクセットである、請求項２１に記載の方法。
【請求項２８】
前記ニュートラルブラックインク中の前記カーボンブラックが１．５６８〜２．６１３ｗｔ％であり、
前記ニュートラルブラックインク中の前記シアン顔料が０．３１７〜０．５２９ｗｔ％であり且つＰＢ１５：４シアン顔料を含み、
前記ニュートラルブラックインク中の前記バイオレット顔料が０．４３８〜０．７３１ｗｔ％であり且つＰＶ２３バイオレット顔料を含む、請求項２１に記載の方法。
【請求項２９】
前記ニュートラルミディアムグレーインクにおいて、前記カーボンブラックが０．３１４〜０．５２３ｗｔ％のカーボンブラックであり、
前記シアン顔料が０．０６８〜０．１１３ｗｔ％であり且つＰＢ１５：４シアン顔料を含み、
前記バイオレット顔料が０．１０１〜０．１６９ｗｔ％であり且つＰＶ２３バイオレット顔料を含む、請求項２２に記載の方法。
【請求項３０】
前記ニュートラルダークグレーインク中の前記カーボンブラックが０．５１７〜０．８６２ｗｔ％のカーボンブラックであり、
前記ニュートラルダークグレーインク中の前記シアン顔料が０．１０５〜０．１７４ｗｔ％であり且つＰＢ１５：４シアン顔料を含み、
前記ニュートラルダークグレーインク中の前記バイオレット顔料が０．１４５〜０．２４１ｗｔ％であり且つＰＶ２３バイオレット顔料を含み、
前記ニュートラルライトグレーインク中の前記カーボンブラックが０．１７２〜０．２８７ｗｔ％のカーボンブラックであり、
前記ニュートラルライトグレーインク中の前記シアン顔料が０．０３５〜０．０５８ｗｔ％であり且つＰＢ１５：４シアン顔料を含み、
前記ニュートラルライトグレーインク中の前記バイオレット顔料が０．０４８〜０．０８０ｗｔ％であり且つＰＶ２３バイオレット顔料を含む、請求項２３に記載の方法。
【発明の詳細な説明】
【技術分野】
【０００１】
本発明は、インクジェット印刷時にニュートラルカラーを生成するために用いられるブラック及びグレーの顔料系インクに関する。
【背景技術】
【０００２】
ハロゲン化銀による写真品質をインクジェット印刷において真に達成するには、複数の濃度のブラックインクを使用する必要がある。ブラックインクにおいては、粒子及びドットの可視性を減ずるために顔料の含有量を低減させることが必要であり、一方、高い光学濃度及び高い色域体積を得るために顔料の含有量を高めることが必要である。
【０００３】
写真印刷においては、通常、カーボンブラックがブラックインクの主要成分である。カーボンブラックに関する１つの基本的な限界は「褐色化」であり、これは、グレーインクにおける場合のように、それが低濃度で使用される際に褐色を帯びた薄い色調となることである。これは、写真等級のカーボンブラックについて特に当てはまる。
【０００４】
ブラックあるいはグレーのインクジェットインクにカーボンブラックを使用する場合に起きる前記問題を処理する１つの方法は、カラーマップ全体に複合ブラックを多量に用いることであった。複合ブラックは、ニュートラルグレー色を作るために、シアン、マゼンタ及びイエローインクの混合物を使用する用法である。複合ブラックは、既知の一連の問題を抱えている。しばしば、液滴重量の変化、ペン配向及びドット配置のエラーに起因して、影及び細線部において色のかぶり／変化が見られる。液滴重量及びインクにおける製造上の変動は、非ニュートラル白黒トーン及びカラーバランス問題に帰着する。これによってまた、密なループカラー補正及び／又は極度に厳しい製造許容度が要求されてきたのである。
【０００５】
インクジェットにおけるブラック及びグレーインクに関する前記問題を処理する別法は、４つの色調のグレーインクを使用することであった。これは、顧客に様々な陰影のブラック（例えば、暖色ニュートラル、冷色ニュートラル、セレニウム、カーボンセピア）をもたらすものである。しかし、これらのインクは、光沢紙への定着性が乏しく且つ光沢をもたらさないため、光沢のある写真印刷には適当でなかった。同様のシステムが、染料系インクを用いて構築されているが、これらは、広範な媒体に印刷する際、耐久性がなく且つカラー問題を抱えている。
【発明の開示】
【発明が解決しようとする課題】
【０００６】
本発明は、写真品質のインクジェット印刷に使用することができる、ニュートラルブラックインク及びグレーインクを提供する。
【課題を解決するための手段】
【０００７】
一実施形態では、本発明は、インクジェット印刷用のニュートラルブラックインクを提供する。当該インクは、
インクビヒクル、カーボンブラック（Ｋｉ）、シアン顔料（Ｃｉ）、及びバイオレット顔料又はマゼンタ顔料のどちらか（Ｖ／Ｍｉ）を含んで成り、
ａＫｉスペクトル＋ｂＣｉスペクトル＋ｃＶ／Ｍｉスペクトル＝ニュートラルｉ吸光スペクトルであり、ここで、ａ、ｂ及びｃは、ニュートラルｉのＫｉ、Ｃｉ及びＶ／Ｍｉの重量パーセントであり且つａ＋ｂ＋ｃ＝１００％であり、
Ｋｉ、Ｃｉ、Ｖ／Ｍｉ、及びニュートラルｉの全吸光スペクトルが３５０ｎｍ〜７５０ｎｍの波長で表れ、
水平軸に波長を、垂直軸に吸光度を示すグラフにおいて、ニュートラルｉスペクトルが水平な線に近似する、ニュートラルブラックインクである。
【発明の効果】
【０００８】
本発明によれば、写真品質のインクジェット印刷に使用することができる、顔料系のニュートラルブラックインク及びグレーインクを提供することができる。
【発明を実施するための最良の形態】
【０００９】
本発明は、グレーインクジェットインク、特に、２つのグレーインク及び１つのブラックインクからなるセットに関連している。各構成インクは、単独であるいは２つもしくは３つのインクの組合せで使用する際に、又は在来のシアン、マゼンタ及びイエロー（ＣＭＹ）と組合せて使用する際に、広範な媒体及び照明方式においてニュートラルである。非限定例として、これらのインクは、３インクグレースケール（白黒）印刷システム、６−インク印刷システム、８−インク印刷システム及び１２−インク印刷システムに使用することができる。それらは、カーボンブラックの優れたニュートラル性（ｎｅｕｔｒａｌｉｔｙ）と褐色化低減又はブラック顔料のメタメリズム（ｍｅｔａｍｅｒｉｓｍ）低減を実現するものである。褐色化は、比較的長波長の光線に対する吸収能の低下に起因して、褐色を帯びた薄い色調がカーボンブラックに現れることである。メタメリズムは、ブラック及びグレー顔料によって生じる不均一なスペクトル反射である。本願発明はまた、特に影部における画像品質、開ループニュートラル性（ｏｐｅｎ  ｌｏｏｐ  ｎｅｕｔｒａｌｉｔｙ）、粒状性、及び光沢均一性を著しく改善する。これらのニュートラルインクによって、カラーインクジェット装置による白黒印刷に関して１つの解法がもたらされる。
【００１０】
真のＡｇＸ写真品質を達成するには、複数の濃度のブラックインクを使用すべきである。粒子及びドットの可視性を減ずるために少ない顔料含有量（グレーインク）が必要であり、一方、高い光学濃度、従って高い色域体積を得るためには高い顔料含有量が必要である。
【００１１】
カーボンブラックは、当該用途におけるブラック及びグレーインクとして都合良く用いられてきた。カーボンブラックに関する１つの基本的な限界は、グレーインクにおける場合のように、それを低濃度で使用すると褐色を帯びた薄い色調をもたらすことである。これは、写真等級のカーボンブラックに関して特に当てはまる。
【００１２】
本発明では、写真用ブラックインク及びグレーインクを作るのに、顔料ブレンド対処法を用いる。シアン及びマゼンタ顔料を、定義された吸光度比もしくは一定の重量パーセント範囲にてカーボンブラック中にブレンドすることで、用紙上の陰影において完全にニュートラルな写真用ブラックインク、グレーインク、及びライトグレーインクを得ることができるであろう。加えて、得られるブラック又はグレーインクのスペクトル応答は、元の、連続的に希釈した（ｓｔｒａｉｇｈｔ  ｄｉｌｕｔｅｄ）グレーインク又はブラックインクよりも著しくフラットであり、メタメリズムを著しく減じる。
【００１３】
本発明は、インクジェット印刷用のニュートラルブラックインクに関する。当該インクは、インクビヒクル、カーボンブラック（Ｋｉ）、シアン顔料（Ｃｉ）及びバイオレット顔料（Ｖｉ）（又はマゼンタ顔料（Ｍｉ））を含んで成る。Ｋｉ、Ｃｉ、Ｖｉ（又はＭｉ）の吸光度、及びニュートラルｉのスペクトルは、波長３５０ｎｍ〜７５０ｎｍで測定する。ニュートラルｉの吸光スペクトルは、水平軸に波長を、垂直軸に吸光度をプロットするグラフにおいて、水平な線に近似する。ニュートラルインクを作るべく一緒にブレンドされる顔料間の関係は、ａＫｉスペクトル＋ｂＣｉスペクトル＋ｃＶｉ（又はｃＭｉ）スペクトル＝ニュートラルｉスペクトルであり、ここで、ａ、ｂ、及びｃは、ニュートラルｉにおけるＫｉ、Ｃｉ及びＶｉ（又はＭｉ）の重量パーセントであり、ａ＋ｂ＋ｃ＝１００％である。
【００１４】
実施例２において説明するように、Ｋ（カーボンブラック）、Ｃ（シアン顔料  ＰＢ１５：４）及びＭ（マゼンタ顔料  ＰＲ１２２）を測定し、図３に示すように比較した。その後、Ｋ、Ｃ及びＭをブレンドした。そのブレンド物の吸収スペクトルを図４に示す。図からわかるように、カーボンブラック、シアン顔料及びマゼンタ顔料、又はカーボンブラック、シアン顔料及びバイオレット顔料のいずれかをブレンドする際、ニュートラルで、フラットな吸収スペクトルを有するニュートラルブレンドブラックインクジェットインクを得ることができる。
【００１５】
本発明はさらに、インクビヒクル、カーボンブラック、シアン顔料及びマゼンタ顔料を含んで成る、インクジェット印刷用のニュートラルブラックインクにも関連しており、この場合、カーボンブラック：シアン顔料：マゼンタ顔料の吸光度比は０．１８：０．０８：０．０５であり、ここで、この各値は、１／５Ｋ希釈、波長４００−７００ｎｍのピーク最大値にて測定されており、各比の値は＋／−２５％の範囲にある。
【００１６】
本発明はまた、インクビヒクル、カーボンブラック、シアン顔料及びバイオレット顔料を含んで成る、インクジェット印刷用のニュートラルブラックインクにも関連しており、この場合、カーボンブラック：シアン顔料：バイオレット顔料の吸光度比は０．１８：０．０５：０．０８であり、ここで、この各値は、１／５Ｋ希釈、波長４００−７００ｎｍ間のピーク最大値にて測定されており、各比の値は＋／−２５％の範囲にある。
【００１７】
本発明の他の好ましい実施形態では、ニュートラルブラックインクは、ニュートラルミディアムグレーインクと一緒に印刷され、当該ニュートラルミディアムグレーインクは、インクビヒクル、カーボンブラック、シアン顔料及びマゼンタ顔料を含んで成る。当該ニュートラルミディアムグレーインク用のカーボンブラック：シアン顔料：マゼンタ顔料の吸光度比は０．０４：０．０２：０．０１であり、当該値は、１／５Ｋ希釈、波長４００−７００ｎｍ間のピーク最大値にて測定されており、各比の値は＋／−２５％の範囲にある。
【００１８】
本発明の他の好ましい実施形態では、ニュートラルブラックインクは、ニュートラルミディアムグレーインクと一緒に印刷され、当該ニュートラルミディアムグレーインクは、インクビヒクル、カーボンブラック、シアン顔料及びバイオレット顔料を含んで成る。当該ニュートラルミディアムグレーインク用のカーボンブラック：シアン顔料：バイオレット顔料の吸光度比は０．０４：０．０１：０．０２であり、ここで、この各値は、１／５Ｋ希釈、波長４００−７００ｎｍ間のピーク最大値にて測定されており、各比の値は＋／−２５％の範囲にある。
【００１９】
本発明のさらに別の好ましい実施形態では、ニュートラルブラックインクは、ニュートラルダークグレーインク及びニュートラルライトグレーインクと一緒に印刷され、当該ニュートラルダークグレーインクは、インクビヒクル、カーボンブラック、シアン顔料及びマゼンタ顔料を含んで成り、この場合、ニュートラルグレーインク用のカーボンブラック：シアン顔料：マゼンタ顔料の吸光度比は０．０６：０．０３：０．０２であり、ここで、この各値は、１／５Ｋ希釈、波長４００−７００ｎｍ間のピーク最大値にて測定されており、各比の値は＋／−２５％の範囲にある。また、ニュートラルライトグレーインクは、インクビヒクル、カーボンブラック、シアン顔料及びマゼンタ顔料を含んで成り、ニュートラルライトグレーインク用のカーボンブラック：シアン顔料：マゼンタ顔料の吸光度比は０．０２：０．０１：０．０１であり、各値は、１／５Ｋ希釈、波長４００−７００ｎｍ間のピーク最大値にて測定されており、各比の値は＋／−２５％の範囲にある。
【００２０】
本発明のさらに別の好ましい実施形態では、ニュートラルブラックインクは、ニュートラルダークグレーインク及びニュートラルライトグレーインクと一緒に印刷され、当該ニュートラルダークグレーインクは、インクビヒクル、カーボンブラック、シアン顔料及びバイオレット顔料を含んで成り、この場合、ニュートラルグレーインク用のカーボンブラック：シアン顔料：バイオレット顔料の吸光度比は０．０６：０．０２：０．０３であり、ここで、この各値は、１／５Ｋ希釈、波長４００−７００ｎｍ間のピーク最大値にて測定されており、各比の値は＋／−２５％の範囲にある。また、ニュートラルライトグレーインクは、インクビヒクル、カーボンブラック、シアン顔料及びバイオレット顔料を含んで成り、ニュートラルライトグレーインク用のカーボンブラック：シアン顔料：バイオレット顔料の吸光度比は０．０２：０．０１：０．０１であり、ここで、この各値は、１／５Ｋ希釈、波長４００−７００ｎｍ間のピーク最大値にて測定されており、各比の値は＋／−２５％の範囲にある。
【００２１】
本発明の好ましい実施形態では、カーボンブラックは、ＦＷ１８、ＦＷ２、ＦＷ１、ＦＷ２００（全てデグッサ社で製造）；Ｍｏｎａｒｃｈ  １１００、Ｍｏｎａｒｃｈ  ７００、Ｍｏｎａｒｃｈ  ８００、Ｍｏｎａｒｃｈ  １０００、Ｍｏｎａｒｃｈ  ８８０、Ｍｏｎａｒｃｈ  １３００、Ｍｏｎａｒｃｈ  １４００、Ｒｅｇａｌ  ４００Ｒ、Ｒｅｇａｌ  ３３０Ｒ、Ｒｅｇａｌ  ６６０Ｒ（全てカボット社で製造）；Ｒｅｖｅｎ  ５７５０、Ｒｅｖｅｎ  ２５０、Ｒｅｖｅｎ  ５０００、Ｒｅｖｅｎ  ３５００、Ｒｅｖｅｎ  １２５５、Ｒｅｖｅｎ  ７００（全てコロンビアカーボン社で製造）から成る群から選択される。
【００２２】
本発明の好ましい実施形態では、シアン顔料は、銅フタロシアニン顔料である。
【００２３】
本発明のさらに好ましい実施形態では、シアン顔料は、ＰＢ１５：３、ＰＢ１５：４、ＰＢ１５：６、ＰＢ６０、ＰＢ１、ＰＢ２、ＰＢ３、ＰＢ１６、ＰＢ２２、ＰＢ１５：３４から成る群から選択される。最も好ましい実施形態では、シアン顔料は、ＰＢ１５：３又はＰＢ１５：４である。
【００２４】
本発明の他の好ましい実施形態では、バイオレット顔料は、キナクリドン顔料である。
【００２５】
本発明の他の好ましい実施形態では、マゼンタ顔料は、ＰＲ１２２、ＰＲ１９２、ＰＲ２０２、ＰＲ２０６、ＰＲ２０７、ＰＲ２０９、ＰＲ４３、ＰＲ１９４、ＰＲ１１２、ＰＲ１２３、ＰＲ１６８、ＰＲ１８４、ＰＲ５、ＰＲ７、ＰＲ１２、ＰＲ４８、ＰＲ５７、ＰＲ５７：１から成る群から選択される。最も好ましい実施形態では、マゼンタ顔料は、ＰＲ１２２である。
【００２６】
本発明の他の好ましい実施形態では、バイオレット顔料は、キナクリドン又はジオキサジンをベースとする構造を有する。
【００２７】
本発明の他の好ましい実施形態では、バイオレット顔料は、ＰＶ１９、ＰＶ４２、ＰＶ２３、ＰＶ３、ＰＶ２３、ＰＶ３２、ＰＶ３６、及びＰＶ３８から成る群から選択される。最も好ましい実施形態では、バイオレット顔料は、ＰＶ２３である。
【００２８】
本発明はまた、インクビヒクル、１．５００〜２．５００重量パーセントのカーボンブラック、０．６３８〜１．０６３重量パーセントのＰＢ１５：４シアン顔料、０．７８０〜１．３００重量パーセントのＰＲ１２２マゼンタ顔料を含んで成る、インクジェット印刷用のニュートラルブラックインクにも関連する。
【００２９】
本発明はまた、インクビヒクル、１．５６８〜２．６１３重量パーセントのカーボンブラック、０．３１７〜０．５２９重量パーセントのＰＢ１５：４シアン顔料、０．４３８〜０．７３１重量パーセントのＰＶ２３バイオレット顔料を含んで成る、インクジェット印刷用のニュートラルブラックインクにも関連する。
【００３０】
本発明の好ましい実施形態では、ニュートラルブラックインクは、ニュートラルミディアムグレーインクと一緒に印刷され、当該ニュートラルミディアムグレーインクは、インクビヒクル、０．３７５〜０．６２５重量パーセントのカーボンブラック、０．１５２〜０．２５３重量パーセントのＰＢ１５：４シアン顔料、０．２０３〜０．３３９重量パーセントのＰＲ１２２マゼンタ顔料を含んで成る。
【００３１】
本発明の好ましい実施形態では、ニュートラルブラックインクは、ニュートラルミディアムグレーインクと一緒に印刷され、当該ニュートラルミディアムグレーインクは、インクビヒクル、０．３１４〜０．５２３重量パーセントのカーボンブラック、０．０６８〜０．１１３重量パーセントのＰＢ１５：４シアン顔料、０．１０１〜０．１６９重量パーセントのＰＶ２３バイオレット顔料を含んで成る。
【００３２】
本発明の他の好ましい実施形態では、ニュートラルブラックインクは、ニュートラルダークグレーインク及びニュートラルライトグレーインクと一緒に印刷され、当該ニュートラルダークグレーインクは、インクビヒクル、０．４９５〜０．８２５重量パーセントのカーボンブラック、０．２１０〜０．３５１重量パーセントのＰＢ１５：４シアン顔料、０．２５７〜０．４２９重量パーセントのＰＲ１２２マゼンタ顔料を含んで成り、そしてニュートラルライトグレーインクは、インクビヒクル、０．１６５〜０．２７５重量パーセントのカーボンブラック、０．０７０〜０．１１７重量パーセントのＰＢ１５：４シアン顔料、０．０８６〜０．１４３重量パーセントのＰＲ１２２マゼンタ顔料を含んで成る。
【００３３】
本発明の他の好ましい実施形態では、ニュートラルブラックインクは、ニュートラルダークグレーインク及びニュートラルライトグレーインクと一緒に印刷され、当該ニュートラルダークグレーインクは、インクビヒクル、０．５１７〜０．８６２重量パーセントのカーボンブラック、０．１０５〜０．１７４重量パーセントのＰＢ１５：４シアン顔料、０．１４５〜０．２４１重量パーセントのＰＶ２３バイオレット顔料を含んで成り、そしてニュートラルライトグレーインクは、インクビヒクル、０．１７２〜０．２８７重量パーセントのカーボンブラック、０．０３５〜０．０５８重量パーセントのＰＢ１５：４シアン顔料、０．０４８〜０．８０重量パーセントのＰＶ２３バイオレット顔料を含んで成る。
【００３４】
顔料系インクを使用する際、以下の３種の異なるブラックをしばしば用いる−写真印刷用の少なくとも２つ（フォトブラック及びグレー）と普通紙用の１つ（マットブラック）。フォトブラックは、光沢表面を備える写真用紙上で最も効率的にインクジェット印刷されるブラックインクである。フォトブラックインクは、マットブラックより小さいサイズのカーボンブラック顔料を含んでおり、従って、光沢紙上に印刷される際に有効である。マットブラックインクは、マット表面を備える普通紙又は写真用紙上で最も効率的にインクジェット印刷されるブラックインクである。マットブラックインクは、マット表面を備える普通紙又は写真用紙上での印刷において、その効率を高めるところの比較的大きなサイズのカーボンブラック顔料を含んでいる。
【００３５】
非限定例として、本発明のニュートラルインクは、３−インク、６−インク、８−インク、又は１２−インクのインクセットに用いることができる。
【００３６】
３−インクのインクセットの一例は以下の通りである。
写真印刷用  −  ニュートラルブラック、ニュートラルダークグレー及びニュートラルライトグレー
普通紙用  −  ニュートラルブラック、ニュートラルダークグレー及びマットブラック
【００３７】
６−インクのインクセットの一例は以下の通りである。
写真印刷用−ニュートラルブラック、ニュートラルダークグレー、ニュートラルライトグレー、シアン、マゼンタ（又はバイオレット）、及びイエロー
普通紙用−ニュートラルブラック、ニュートラルダークグレー、マットブラック、シアン、マゼンタ（又はバイオレット）、及びイエロー
【００３８】
８−インクのインクセットの一例は以下の通りである。
写真印刷用−ニュートラルブラック、ニュートラルダークグレー、ニュートラルライトグレー、シアン、ライトシアン、マゼンタ（又はバイオレット）、ライトマゼンタ（又はライトバイオレット）及びイエロー
普通紙用−ニュートラルブラック、ニュートラルダークグレー、マットブラック、シアン、ライトシアン、マゼンタ（又はバイオレット）、ライトマゼンタ（又はライトバイオレット）及びイエロー
【００３９】
１２−インクのインクセットの一例は以下の通りである。
写真印刷用−ニュートラルブラック、ニュートラルライトグレー、シアン、ライトシアン、マゼンタ、ライトマゼンタ（又はライトバイオレット）、イエロー、赤色、緑色、青色、バイオレット及びオレンジ
普通紙用−ニュートラルブラック、マットブラック、シアン、ライトシアン、マゼンタ、ライトマゼンタ（又はライトバイオレット）、イエロー、赤色、緑色、青色、バイオレット及びオレンジ
普通紙用のその他の例−ニュートラルブラック、マットブラック、ニュートラルグレー、ニュートラルライトグレー、シアン、マゼンタ、ライトマゼンタ（又はライトバイオレット）、イエロー、オレンジ、バイオレット、グリーン、及び光沢最適化剤
【００４０】
染料をブレンドすることはインクジェット産業においては通常の手段であるとはいえ、顔料をブレンドすることは希であり且つ粒子コロイド安定性によって困難であるが、本発明においては光沢表面上でとりわけ高光沢性と耐久性をもたらすところの顔料を用いて達成している。本発明の顔料は共にブレンドされ、そして既知のポリマー及び特定の分散システムを用いて水溶液中に分散させることができる。そのような分散システムの１方式の例は、限定はしないが、顔料及び／又はカーボンブラックの表面に１種あるいは複数種のポリマーを付着させるか、又はそれらと会合させるものである。当該システムは、以下の特許又は特許出願に記載されている  −  米国特許第６，５０６，２４０号、６，６４８，９５３号、及び米国特許出願第２００１／００３５１１０号（全てセイコーエプソン社に帰属）、米国特許第６，４９４，９４３号及び米国特許出願第２００３／０２０５１７１号及び２００２／０００５１４６（全てカボット社に帰属）、米国特許第６，５５５，６１４号（大日本インク化学社に帰属）。前述の分散システムの別方式の非限定的な例には、顔料及び／又はカーボンブラックを１種あるいは複数種のポリマーでカプセル封止するものがある。当該システムは、以下の特許又は特許出願に記載されている  −  米国特許第６，０７４，４６７号、５，７４１，５９１号、５，５５６，５８３号、４，７４０，５４６号、及び４，１７０，５８２号（全て大日本インク化学社に帰属）、及び米国特許出願第２００３／０１９５２７４（セイコーエプソン社に帰属）。
【００４１】
本発明に使用される分散システムの好ましい実施形態では、顔料及び／又はカーボンブラックの表面に会合させる１つあるいは複数のポリマーは、アクリレートである。
【００４２】
完全なニュートラル性、褐色化の低減、並びに最小のメタメリズムを適度に実現可能であることに加えて、本発明のブレンドブラックインク及びグレーインクは、素晴らしい白黒印刷に対する１つの解法をもたらす。本発明はまた、閉ループカラー校正でプリンターの費用節減を実現するものである。さらに、ブレンドされたインクは、特に影部の画像品質、粒状性、及び光沢均一性を著しく改善する。ＫＣＭＹ複合物の代わりにブレンドインクを使用することで、紙上の全インクフラックスも低減される。
【実施例１】
【００４３】
ニュートラルミディアムグレーインクを、カーボンブラック（０．５ｗｔ％）、シアン顔料（０．２０２ｗｔ％ＰＢ１５：４）、及びマゼンタ顔料（０．２７１ｗｔ％ＰＲ１２２）をビヒクルと共にブレンドすることによって構成した。ニュートラルミディアムグレーインクブレンドの色、即ちカラーマップ上で２１３と示すドット、を試験し、その結果を図２に示すカラーマップ上にプロットした。
【００４４】
比較例として、図１は、カラーマップ上の２つの在来グレーインク、即ち１１３及び１１５、の褐色化を示す。２つのグレーインク、即ち１１３及び１１５は、純カーボンブラックから作製した。１１３はＥｐｓｏｎ２２００Ｇｒａｙであり、１１５は１ｗｔ％のＢＰ１１００である。このグラフから、単位面積当りのインク体積が増加すると、色が変化することが分かる。
【００４５】
図２は、上述のようにして作製したニュートラルミディアムグレーインクのニュートラル性を示す。あるいは本発明のブレンド物は、カラーマップの固有要求を満足すべく任意のＬ＊値を達成するよう作製することもできる。本発明のブレンド物における広い混合比範囲は、マップの“ａ”及び“ｂ”面において横方向に、またＬ＊軸に沿っても広がることができる。
【実施例２】
【００４６】
Ｋ（カーボンブラック）（３１３と表示）、Ｃ（シアン顔料  ＰＢ１５：４）（３１５と表示）及びＭ（マゼンタ顔料  ＰＲ１２２）（３１７と表示）の個々の吸収スペクトルを測定し、図３に示すように比較した。次いで、Ｋ、Ｃ及びＭをブレンドして、ニュートラルブラックインクを得た。Ｋ、Ｃ及びＭをブレンドする際、その目標は、できるだけフラットな吸収スペクトルにすることであった。当該ブレンドに関する吸収スペクトル４１３を図４に示す。当該ブレンドの吸収スペクトルは、図４記載のほぼ水平の線のような、吸光チャート上のフラットラインに近似することが見てとれる。これは、３５０ｎｍ〜７５０ｎｍにおいて、Ｋ、Ｃ、及びＭの個別の吸光度を足し合わせることで、水平な吸光ラインに近似する吸光特性を有するニュートラルブレンドブラックインク（図３に示すような）を得ることができる際に達成される。水平ラインに近似する吸光特性を有するニュートラルブレンドを得るために足し合わされるよう要求されるＫ、Ｃ及びＭの量は、式ａ＋ｂ＋ｃ＝１００％によって決定することができ、ここで、ａ、ｂ、及びｃは、それぞれ、Ｋ、Ｃ及びＭの重量パーセント量である。バイオレット顔料がマゼンタ顔料と置換される際も、同様の条件下でニュートラルブレンドブラックインクを得ることができる。
【実施例３】
【００４７】
図５に示すように、グラフは、Ｋ（カーボンブラック）（点５１３）、Ｃ（シアン顔料  ＰＢ１５：４）（点５１９）及びＭ（マゼンタ顔料  ＰＲ１２２）（点５２１）のブレンドの標的面積−対−個々の未ブレンドのＫ、Ｃ及びＭのポイントの位置（Ｋ＝５１３、Ｃ＝５１９、Ｍ＝５２１）を示すべく、ａ＊ｂ＊の色空間でプロットしたものである。未ブレンドのＫ、Ｃ及びＭの点から三角形（その周界を５１５と標識）を定義し、その内部がニュートラルブレンドのＫ、Ｃ及びＭ点に対する標的（５１７と表示された標的の中央）であった。
【実施例４】
【００４８】
Ｋ、Ｃ（ＰＢ１５：４）及びＭ（ＰＲ１２２）のブレンド物を、実施例５で検討するＡ＊Ｂ＊色空間の判定基準に基づいて、そのニュートラル性に関して測定した。各ブレンドを、重量パーセントによる組成と吸光度比による組成の両方に関して同定した。２色を組み合わせた印刷（ニュートラルブラック（フォトブラック）とニュートラル中間グレー）、並びに３色を組み合わせた印刷（ニュートラルブラック（フォトブラック）、ニュートラルダークグレー、及びニュートラルライトグレー）に関して、最もニュートラルなブレンド物を両方で得た。当該ブレンド物における各顔料の量の上限及び下限もまた、各ブレンド物のニュートラル性の測定中心の＋／−２５％をとることで計算した。各値は、１／５Ｋ  希釈、波長４００−７００にて測定した。その測定から得られたデータを、それぞれ、２色及び３色の組合せ印刷に関するデータを示している、下の表１及び表２に示す。Ａ＊Ｂ＊色空間に関しては、ａ＝０、ｂ＝２である。可能な最低のＬ＊が望まれたので、Ｌ＊を５未満にとった。カーボンブラックの使用量は、可能であれば最大とした。
【００４９】
【表１】
2005213506.tif 000002
【００５０】
【表２】
2005213506.tif 000003
【実施例５】
【００５１】
図６は、２つのインクのインクジェット印刷サンプルに関する、反射率対光波長をプロットしたものである。当該インクの一方は、希釈したカーボンブラックをベースとしたブラックインク（６１５と表示）であり、他方は、本用途の好ましい実施形態、即ちカーボンブラックをマゼンタ（ＰＲ１２２）及びシアン（ＰＢ１５：４）顔料とブレンドし且つ本発明に従ってポリマーで分散したニュートラルダークグレーインク（６１３と表示）であった。図６に示す値によれば、ニュートラルダークグレーインクに対する０．６４というΔＥ値に比較して、希釈ブラックインクに関しては１．５８というΔＥ値が得られた。ΔＥは、一対の着色サンプル間における知覚される色差を定量的に表示するように考えられたものである。ΔＥは、ＣＩＥＤＥ２０００色差方程式（参照することで本明細書に取り入れることとする、ＣＩＥ  Ｔｅｃｈｎｉｃａｌ  Ｒｅｐｏｒｔ  ＩＳＢＮ  ３  ９０１  ９０６  ０８  ８，ＣＩＥ  １４２−２００１において説明されている）を用いて計算した。メタメリズムは、あるライト条件下では互いに一致するが、別のライト条件下では互いに一致しないところの色差であるという事実に基づけば、ΔＥによりメタメリズムを測定することができる。詳細には、Ｄ５０（５０００°Ｋの昼光を表す）及び次にＦ１１（広輝度昼光蛍光源を表す）の測色用の光を想定して、スペクトルデータをＬ＊ａ＊ｂ＊の測定値に変換し、そして前述のＣＩＥＤＥ２０００方程式を用いて２値間のΔＥを計算した。メタメリズムの測定値として、グレー及びブラックに対する１というΔＥ値は、概略、人間の肉眼にとってかろうじて僅かに認識できる色差を意味する。それ故、図６記載の上記データから、本発明のグレーインクが、在来のブラックインクよりも、認識し得るほど低いメタメリズムを示すことが立証された。
【実施例６】
【００５２】
実施例５記載のＬ＊ａ＊ｂ＊色空間の判定基準に基づいて、Ｋ、Ｃ（ＰＢ１５：４）及びＶ（ＰＶ２３）からなるブレンド物のニュートラル性について測定した。各ブレンドを重量パーセントによる組成と吸光度比による組成の両方に関して同定した。２色を組み合わせた印刷（ニュートラルブラック（フォトブラック）とニュートラルミディアムグレー）、並びに３色を組み合わせた印刷（ニュートラルブラック（フォトブラック）、ニュートラルダークグレー、及びニュートラルライトグレー）に関して、最もニュートラルなブレンド物を両方で得た。当該ブレンド物における各顔料の量の上限及び下限もまた、各ブレンド物のニュートラル性の測定中心の＋／−２５％をとることで計算した。各値は、１／５Ｋ希釈時に、波長４００−７００ｎｍ間のピーク最大値で測定した。その測定から得られたデータを、それぞれ、２色及び３色の組合せ印刷に関するデータを示している、下の表３及び表４に示す。Ｌ＊ａ＊ｂ＊色空間に関しては、ａ＝０、そしてｂ＝２である。可能な最低のＬ＊が望まれたので．Ｌ＊を５未満にとった。カーボンブラックの使用量は、可能であれば最大とした。
【００５３】
【表３】
2005213506.tif 000004
【００５４】
【表４】
2005213506.tif 000005
【実施例７】
【００５５】
図７は、２つのインクのインクジェット印刷サンプルに関する、反射率対光波長をプロットしたものである。当該インクの一方は、希釈したカーボンブラックをベースとしたブラックインク（７１７と表示）であり、他方は、本用途の好ましい実施形態、即ちカーボンブラックをバイオレット顔料（ＰＶ２３）及びシアン顔料（ＰＢ１５：４）とブレンドし且つ本発明に従ってポリマーを用いて分散させたニュートラルダークグレーインク（７１５と表示）であった。この混合物は、Ｄ５０（５０００°Ｋの昼光を表す）のライト条件下で、ａ＊＝０．１、ｂ＊＝０．７である。図７に示す値に基づけば、この顔料の組合せに関する最適な混合比は、３７．２部のライトグレー、２．７部のライトシアン及び１部のバイオレットであることが確認された。詳細には、Ｄ５０を想定して、スペクトルデータをＬ＊ａ＊ｂ＊測定値に変換した。それ故、図８記載の上記データから、本発明のグレーインクが、在来のブラックインクよりも、認識し得るほど低いメタメリズムを示すことが立証された。
【実施例８】
【００５６】
カーボンブラック、バイオレット及びシアンを種々の割合でブレンドしたニュートラルミディアムグレーに関して試験し、その結果をカラーマップ上に、ドット８１３（ニュートラル性ターゲット）、８１５（純ブラック）、８１８（バイオレット漸増）、８１９（シアン漸増）、及び８２１（シアン及びバイオレット最大量）としてプロットした。そのマップを図８に示す。
【００５７】
図８は、カラーマップ上のドットとして、カーボンブラック、シアン及びバイオレットを種々にブレンドしたニュートラルミディアムグレーインクの位置を示す。カーボンブラックのみの場合、ドット（８１５）は、ａ＊軸のやや右にある頂点近くに集中する。カーボンブラックにシアンを加えると、ドット（８１９）は、マップ上を、ＮＥからＳＷへと斜めにシフトする傾向があった。カーボンブラックにバイオレットを加えると、ドット（８１７）は、ＮＷからＳＥへと斜めにシフトする傾向があった。最適なブレンドに到達すると、マップ上のドット（８１３）の位置は、０．０、即ちニュートラル性ターゲット、に接近する。最大量のシアン及びバイオレットを加えると、ドット（８２１）は、マップの底辺へとシフトした。
【図面の簡単な説明】
【００５８】
【図１】純カーボンブラックから作製された２つのグレーインクの褐色化を示すａ＊ｂ＊色空間のグラフ
【図２】本発明のブレンドされたニュートラルグレーインクのニュートラル性を示すａ＊ｂ＊色空間のグラフ
【図３】未ブレンドのカーボンブラック、マゼンタ顔料、シアン顔料のスペクトル反射率曲線
【図４】ブレンドされたブラック顔料のスペクトル反射率曲線であって、本発明の一実施形態の中間トーンのグレーカラー領域に関して所望のフラットなスペクトル応答を示すグラフ
【図５】Ｋ（カーボンブラック）、Ｃ（シアン顔料）及びＭ（マゼンタ顔料）のブレンド物のターゲット点対個々の未ブレンドのＫ、Ｃ及びＭの点の位置を示すａ＊ｂ＊色空間のグラフ
【図６】２つのインク（ニュートラルグレー及び希釈ブラック）のインクジェット印刷サンプルに関する、反射率対光波長をプロットしたグラフ
【図７】ブレンドしたニュートラルグレーインクのニュートラル性を示すａ＊ｂ＊色空間のグラフ
【図８】２つのインク（カーボンブラック、シアン及びバイオレットの混合物を含むインクと、カーボンブラックのみを含むインク）に関する、反射率対光波長をプロットしたグラフ
【図１】
2005213506.tif 000006
【図２】
2005213506.tif 000007
【図３】
2005213506.tif 000008
【図４】
2005213506.tif 000009
【図５】
2005213506.tif 000010
【図６】
2005213506.tif 000011
【図７】
2005213506.tif 000012
【図８】
2005213506.tif 000013